(57)【要約】【課題】窒化物結晶粒子が所定方向に配向している、窒化物焼結体を提供すること。【解決手段】窒化物焼結体の製造方法は、窒化物結晶粒子を含む第１粉末を準備すること、酸素分圧が１×１０-5Ｐａ以上１×１０-1Ｐａ以下である雰囲気中で、該第１粉末を加熱することにより、酸素を含有する第２粉末を調製すること、磁場中で、該第２粉末を成形することにより、成形体を形成すること、および還元雰囲気中で、該成形体を加熱することにより、窒化物焼結体を形成すること、を含む。【選択図】図１
2017214264.tif 000002
【特許請求の範囲】
【請求項１】
窒化物結晶粒子を含む第１粉末を準備すること、
酸素分圧が１×１０-5Ｐａ以上１×１０-1Ｐａ以下である雰囲気中で、前記第１粉末を加熱することにより、酸素を含有する第２粉末を調製すること、
磁場中で、前記第２粉末を成形することにより、成形体を形成すること、および
還元雰囲気中で、前記成形体を加熱することにより、窒化物焼結体を形成すること、
を含む、窒化物焼結体の製造方法。
【請求項２】
前記第２粉末は、前記酸素を０．１ａｔｏｍ％以上５ａｔｏｍ％以下含有するように調製される、
請求項１に記載の窒化物焼結体の製造方法。
【請求項３】
前記磁場は、磁束密度が０．１Ｔ以上３Ｔ以下である、
請求項１または請求項２に記載の窒化物焼結体の製造方法。
【請求項４】
前記第２粉末を粉砕すること、をさらに含む、
請求項１〜請求項３のいずれか１項に記載の窒化物焼結体の製造方法。
【請求項５】
前記第２粉末および溶媒を含むスラリーを調製すること、をさらに含み、
前記成形することは、前記磁場中で前記スラリーを固化させること、を含む、
請求項１〜請求項４のいずれか１項に記載の窒化物焼結体の製造方法。
【請求項６】
前記窒化物結晶粒子は、窒化珪素結晶粒子を含む、
請求項１〜請求項５のいずれか１項に記載の窒化物焼結体の製造方法。
【請求項７】
窒化珪素結晶粒子を含む第１粉末を準備すること、
酸素分圧が１×１０-5Ｐａ以上１×１０-1Ｐａ以下である雰囲気中で、前記第１粉末を加熱することにより、酸素を０．１ａｔоｍ％以上５ａｔоｍ％以下含有する第２粉末を調製すること、
前記第２粉末を粉砕すること、
粉砕された前記第２粉末および溶媒を含むスラリーを調製すること、
磁束密度が０．１Ｔ以上３Ｔ以下である磁場中で、前記スラリーを固化させることにより、成形体を形成すること、および
還元雰囲気中で、前記成形体を加熱することにより、窒化物焼結体を形成すること、
を含む、窒化物焼結体の製造方法。
【発明の詳細な説明】
【技術分野】
【０００１】
本発明は、窒化物焼結体の製造方法に関する。
【背景技術】
【０００２】
非特許文献１（鈴木達ら著、「強磁場を用いた反磁性セラミックスの配向制御」）は、１２Ｔの強磁場中で、セラミック微粒子を含むスラリーを成形体に成形することを開示している。
【先行技術文献】
【非特許文献】
【０００３】
【非特許文献１】鈴木達ら、「強磁場を用いた反磁性セラミックスの配向制御」、まてりあ、第４８巻、第６号、２０１２年１０月５日、ｐ．３２１−３２６
【非特許文献２】横浜国立大学、神奈川科学技術アカデミー、「世界初！市販マグネットでセラミックスの特性を驚異的に向上〜低磁場でも配向構造のセラミックスが作製できる技術を開発〜」、２０１５年８月１０日、インターネット＜ＵＲＬ：ｈｔｔｐｓ：／／ｗｗｗ．ｎｅｗｋａｓｔ．ｏｒ．ｊｐ／ｐｒｅｓｓ／ｐｄｆ／ｐｒｅｓｓ−Ｈ２７０８１０．ｐｄｆ＞
【発明の概要】
【発明が解決しようとする課題】
【０００４】
窒化物焼結体において、窒化物結晶粒子が所定方向に配向していることにより、様々な効果（たとえば、熱伝導率の向上）が期待できる。しかし、窒化物結晶粒子は、強磁性体ではないため、磁化率が低い。そのため、窒化物結晶粒子の磁場配向には、たとえば１０Ｔを超える強磁場が必要である（非特許文献１を参照のこと）。
【０００５】
非特許文献２は、グラフェンで窒化物結晶粒子を被覆している。非特許文献２は、グラフェンが窒化物結晶粒子の磁場配向を助力するため、弱磁場でも窒化物結晶粒子が配向するとしている。
【０００６】
しかしながら、グラフェンは製造コストが高い。またグラフェン修飾のための新規工程の追加も必要である。
【０００７】
しかも、グラフェンが磁場配向を助力できるためには、窒化物結晶粒子の表面において、グラフェンが特定方向に配向している必要がある。しかし特定方向に配向するように、グラフェンを微粒子に付着させることは、大変困難である。
【０００８】
本開示の目的は、窒化物結晶粒子が所定方向に配向している、窒化物焼結体を提供することである。
【課題を解決するための手段】
【０００９】
本発明の一態様に係る窒化物焼結体の製造方法は、窒化物結晶粒子を含む第１粉末を準備すること、酸素分圧が１×１０-5Ｐａ以上１×１０-1Ｐａ以下である雰囲気中で、該第１粉末を加熱することにより、酸素を含有する第２粉末を調製すること、磁場中で、該第２粉末を成形することにより、成形体を形成すること、および還元雰囲気中で、該成形体を加熱することにより、窒化物焼結体を形成すること、を含む。
【発明の効果】
【００１０】
上記によれば、窒化物結晶粒子が所定方向に配向している、窒化物焼結体が提供される。
【図面の簡単な説明】
【００１１】
【図１】本発明の実施形態に係る窒化物焼結体の製造方法の概略を示すフローチャートである。
【図２】窒化物結晶を説明するための図である。
【図３】磁場中での成形の一例を示す概略図である。
【図４】本発明の実施形態に係る窒化物焼結体を示す概略図である。
【発明を実施するための形態】
【００１２】
［本発明の実施形態の説明］
最初に本発明の実施態様が列記されて説明される。
【００１３】
〔１〕本発明の一態様に係る窒化物焼結体の製造方法は、
（ａ）窒化物結晶粒子を含む第１粉末を準備すること、
（ｂ）酸素分圧が１×１０-5Ｐａ以上１×１０-1Ｐａ以下である雰囲気中で、第１粉末を加熱することにより、酸素を含有する第２粉末を調製すること、
（ｃ）磁場中で、第２粉末を成形することにより、成形体を形成すること、および
（ｄ）還元雰囲気中で、成形体を加熱することにより、窒化物焼結体を形成すること、を含む。
【００１４】
酸化された窒化物結晶粒子は、磁化率が向上しており、弱磁場にも応答することが見出された。それゆえ、上記の製造方法では、低酸素分圧の雰囲気中で、第１粉末が加熱される。
【００１５】
加熱時の酸素分圧が１×１０-5Ｐａ未満であると、窒化物結晶粒子が十分酸化されない可能性がある。その結果、窒化物結晶粒子の磁場応答が鈍く、所望の配向性が実現されない可能性がある。
【００１６】
加熱時の酸素分圧が１×１０-1Ｐａを超えると、窒化物結晶粒子が過度に酸化される可能性がある。そのため、後に還元雰囲気で焼成が実施されても、窒化物焼結体に酸素が残留する可能性がある。窒化物焼結体中の残留酸素は、たとえば、熱伝導を阻害する可能性がある。また窒化物結晶粒子が過度に酸化されることによって、窒化物結晶粒子の磁場応答が却って鈍くなる可能性もある。
【００１７】
〔２〕第２粉末は、酸素を０．１ａｔｏｍ％以上５ａｔｏｍ％以下含有するように調製されてもよい。
【００１８】
酸素含有量が０．１ａｔоｍ％以上であることにより、窒化物結晶粒子の磁場応答が鋭敏になることが期待される。酸素含有量が５ａｔоｍ％以下であることにより、焼成後の残留酸素の抑制が期待される。
【００１９】
本明細書の「酸素含有量」は、ＩＣＰ発光分析法（Ｉｎｄｕｃｔｉｖｅｌｙ  Ｃｏｕｐｌｅｄ  Ｐｌａｓｍａ  Ａｔｏｍｉｃ  Ｅｍｉｓｓｉｏｎ  Ｓｐｅｃｔｒｏｓｃｏｐｙ，ＩＣＰ−ＡＥＳ）により測定される。１つの粉末サンプルにつき、測定は少なくとも５回実施される。少なくとも５回の測定結果の算術平均値が、酸素含有量として採用される。
【００２０】
〔３〕磁場は、磁束密度が０．１Ｔ以上３Ｔ以下であってもよい。
【００２１】
磁束密度が０．１Ｔ以上であることにより、窒化物結晶粒子の磁場応答が鋭敏になることが期待される。磁束密度が３Ｔ以下であることにより、大型の強磁場発生装置が不要である。そのため、製造コストの低減および生産性の向上が期待される。
【００２２】
本明細書の「磁束密度」は、磁束密度計により測定される。磁束密度計としては、たとえば、日本電磁測器社製のテスラメータ「ＴＧＸ−１０００」等、またはこれと同等品が用いられる。
【００２３】
〔４〕窒化物焼結体の製造方法は、第２粉末を粉砕することをさらに含んでもよい。
【００２４】
窒化物結晶粒子が微粒子となることにより、磁場応答が鋭敏になることが期待される。
【００２５】
〔５〕窒化物焼結体の製造方法は、第２粉末および溶媒を含むスラリーを調製すること、をさらに含んでもよい。成形することは、磁場中でスラリーを固化させることを含んでもよい。
【００２６】
粉末状態では、窒化物結晶粒子が回転し難く、磁場応答が鈍い傾向がある。窒化物結晶粒子が凝集しやすいためと考えられる。一方、スラリーにおいては、窒化物結晶粒子が溶媒中に分散している。そのため、窒化物結晶粒子が回転しやすい。すなわち、磁場応答が鋭敏になることが期待される。
【００２７】
〔６〕窒化物結晶粒子は、窒化珪素結晶粒子を含んでもよい。
【００２８】
窒化珪素（Ｓｉ3Ｎ4）結晶は、熱伝導率に異方性を有する。すなわち、窒化珪素結晶は、ｃ軸方向に極めて高い熱伝導率を示す。上記のように酸化された窒化珪素結晶粒子は、弱磁場中でも、ｃ軸方向に配向し得る。すなわち、窒化珪素結晶粒子が原料であることにより、所定方向の熱伝導率に優れる窒化物焼結体が提供され得る。
【００２９】
〔７〕窒化物焼結体の製造方法は、
（ａ）窒化珪素結晶粒子を含む第１粉末を準備すること、
（ｂ）酸素分圧が１×１０-5Ｐａ以上１×１０-1Ｐａ以下である雰囲気中で、第１粉末を加熱することにより、酸素を０．１ａｔоｍ％以上５ａｔоｍ％以下含有する第２粉末を調製すること、
（ｃ）第２粉末を粉砕すること、
（ｄ）粉砕された第２粉末および溶媒を含むスラリーを調製すること、
（ｅ）磁束密度が０．１Ｔ以上３Ｔ以下である磁場中で、スラリーを固化させることにより、成形体を形成すること、および
（ｆ）還元雰囲気中で、成形体を加熱することにより、窒化物焼結体を形成すること、を含む。
【００３０】
上記によれば、窒化珪素結晶粒子が所定方向に配向している、窒化物焼結体が提供される。
【００３１】
［本発明の実施形態の詳細］
以下、本発明の実施形態（以下「本実施形態」とも記される）が説明される。ただし、以下の実施形態は、本発明を限定するものではない。
【００３２】
＜窒化物焼結体の製造方法＞
図１は、本実施形態に係る窒化物焼結体の製造方法の概略を示すフローチャートである。窒化物焼結体の製造方法は、粉末の準備（１０１）、低酸素分圧中での加熱（１０２）、磁場中での成形（１０５）、および焼成（１０７）を含む。
【００３３】
窒化物焼結体の製造方法は、低酸素分圧中での加熱（１０２）の後に、粉砕（１０３）を含んでもよい。窒化物焼結体の製造方法は、磁場中での成形（１０５）の前に、スラリーの調製（１０４）を含んでもよい。窒化物焼結体の製造方法は、焼成（１０７）の前に、脱脂（１０６）を含んでもよい。
以下、窒化物焼結体の製造方法が順を追って説明される。
【００３４】
《粉末の準備（１０１）》
窒化物焼結体の製造方法は、窒化物結晶粒子を含む第１粉末を準備することを含む。
【００３５】
（窒化物結晶粒子）
窒化物結晶粒子は、窒化物結晶の粒子である。粒子は、単結晶粒子であってもよいし、多結晶粒子であってもよい。粒子は、たとえば、柱状粒子であってもよい。本実施形態の窒化物結晶は、結晶磁気異方性を有する。窒化物結晶は、たとえば、六方晶系、三方晶系、正方晶系、斜方晶系、単斜晶系、三斜晶系等であり得る。
【００３６】
窒化物としては、たとえば、窒化珪素（Ｓｉ3Ｎ4）、窒化硼素（ＢＮ）、窒化アルミニウム（ＡｌＮ）、窒化ガリウム（ＧａＮ）およびサイアロン（ＳｉＡｌＯＮ）等が挙げられる。第１粉末は、２種以上の窒化物結晶粒子を含んでいてもよい。窒化物結晶粒子は、Ｓｉ3Ｎ4結晶粒子、ＢＮ結晶粒子、ＡｌＮ結晶粒子、ＧａＮ結晶粒子およびＳｉＡｌＯＮ結晶粒子からなる群より選択される少なくとも１種であってもよい。
【００３７】
窒化物結晶粒子は、Ｓｉ3Ｎ4結晶粒子を含んでもよい。Ｓｉ3Ｎ4結晶は、α−Ｓｉ3Ｎ4結晶（三方晶系）であってもよいし、β−Ｓｉ3Ｎ4結晶（六方晶系）であってもよい。原料としてのＳｉ3Ｎ4結晶は、典型的には、α−Ｓｉ3Ｎ4結晶である。焼成時にα−Ｓｉ3Ｎ4結晶がβ−Ｓｉ3Ｎ4結晶に変換されることにより、緻密な焼結体が形成されやすい傾向がある。そしてβ−Ｓｉ3Ｎ4結晶は、ｃ軸方向に高い熱伝導率を示す。
【００３８】
図２は、窒化物結晶を説明するための図である。図２では、六方晶が示されているが、前述されたように、本実施形態の窒化物結晶は、六方晶に限定されるべきではない。六方晶において、ｃ軸（主軸）は、六角形状の底面の中心を通り、六角柱の高さ方向に伸びる。後述されるように、本実施形態においては、酸化によって窒化物結晶粒子の磁化率が高まる。これにより、窒化物結晶粒子は、弱磁場中でも、ｃ軸方向に配向することができる。特に、窒化物結晶粒子がＳｉ3Ｎ4結晶粒子である場合、所定方向に高い熱伝導率を示す窒化物焼結体が製造されることになる。
【００３９】
第１粉末の平均粒径は、特に限定されるべきではない。第１粉末の平均粒径は、たとえば１０ｎｍ以上１０μｍ以下であってもよいし、１００ｎｍ以上５μｍ以下であってもよいし、１００ｎｍ以上２μｍ以下であってもよい。平均粒径が適度に小さいことにより、窒化物結晶粒子の磁場応答が鋭敏になる可能性がある。
【００４０】
本明細書の「平均粒径」は、体積基準の粒度分布において微粒側から累計５０％の粒径を示す。平均粒径は、レーザ回折・散乱法によって測定される。１つの粉末サンプルにつき、測定は少なくとも５回実施される。５回の測定結果の算術平均値が、平均粒径として採用される。
【００４１】
《低酸素分圧中での加熱（１０２）》
窒化物焼結体の製造方法は、酸素分圧が１×１０-5Ｐａ以上１×１０-1Ｐａ以下である雰囲気中で、第１粉末を加熱することにより、酸素を含有する第２粉末を調製することを含む。
【００４２】
これにより、窒化物結晶粒子の磁化率が向上し、弱磁場でも窒化物結晶粒子が配向する。したがって、本実施形態の製造方法では、たとえば、グラフェンが利用される方法に比べて、製造コストの低減が期待される。
【００４３】
低酸素分圧の雰囲気は、たとえば、アルゴン（Ａｒ）ガス、窒素（Ｎ2）ガス、ヘリウム（Ｈｅ）ガス等の不活性ガスの酸素分圧が、酸素分圧制御装置によって調整されることにより、形成され得る。
【００４４】
本実施形態では、酸素分圧が１×１０-5Ｐａ以上１×１０-1Ｐａ以下である。これにより、窒化物結晶粒子が適度に酸化され得る。酸素分圧が１×１０-5Ｐａ未満であると、窒化物結晶粒子が十分酸化されない可能性がある。その結果、窒化物結晶粒子の磁場応答が鈍く、所望の配向性が実現されない可能性がある。酸素分圧が１×１０-1Ｐａを超えると、窒化物結晶粒子が過度に酸化される可能性がある。そのため、後に還元雰囲気で焼成が実施されても、窒化物焼結体に酸素が残留する可能性がある。また窒化物結晶粒子が過度に酸化されることによって、窒化物結晶粒子の磁場応答が却って鈍くなる可能性もある。
【００４５】
酸素分圧は、１×１０-4Ｐａ以上１×１０-1Ｐａ以下であってもよいし、１×１０-3Ｐａ以上１×１０-1Ｐａ以下であってもよいし、１×１０-2Ｐａ以上１×１０-1Ｐａ以下であってもよい。酸素分圧がこれらの範囲内であることにより、窒化物結晶粒子の磁場応答が鋭敏になることが期待される。
【００４６】
加熱は、たとえば、低酸素分圧のガスが流されているカーボン炉内で実施され得る。加熱温度は、たとえば、５００℃以上１５００℃以下であってよいし、８００℃以上１２００℃以下であってもよいし、９００℃以上１１００℃以下であってもよい。加熱時間は、たとえば、１時間以上１０時間以下であってもよいし、２時間以上８時間以下であってもよいし、５時間以上７時間以下であってもよい。
【００４７】
（酸素含有量）
第２粉末は、酸素を０．１ａｔｏｍ％以上５ａｔｏｍ％以下含有するように調製されてもよい。酸素含有量が０．１ａｔоｍ％以上であることにより、窒化物結晶粒子の磁場応答が鋭敏になることが期待される。酸素含有量が５ａｔоｍ％以下であることにより、焼成後の残留酸素の抑制が期待される。
【００４８】
酸素含有量は、０．５ａｔｏｍ％以上５ａｔｏｍ％以下であってもよいし、１ａｔｏｍ％以上５ａｔｏｍ％以下であってもよいし、１ａｔｏｍ％以上３ａｔｏｍ％以下であってもよい。第２粉末が、これらの範囲内で酸素を含有することにより、磁場応答が鋭敏になること、および残留酸素の抑制が期待される。
【００４９】
《粉砕（１０３）》
窒化物焼結体の製造方法は、第２粉末を粉砕することをさらに含んでもよい。
【００５０】
加熱後の第２粉末は凝集していることもある。そのため第２粉末は、低酸素分圧中での加熱（１０２）後に、粉砕されてもよい。粉砕方法は、特に限定されるべきではない。たとえば、ボールミル、ジェットミル、アトライタ、ビーズミル等により、第２粉末が粉砕され得る。
【００５１】
第２粉末は、たとえば、平均粒径が１０ｎｍ以上１０μｍ以下となるように粉砕されてもよい。粉砕後の平均粒径は、１００ｎｍ以上５μｍ以下であってもよいし、１００ｎｍ以上２μｍ以下であってもよい。前述されたように、平均粒径が適度に小さいことにより、磁場応答が鋭敏になる可能性もある。
【００５２】
《スラリーの調製（１０４）》
窒化物焼結体の製造方法は、第２粉末および溶媒を含むスラリーを調製することを含んでもよい。
【００５３】
第２粉末が溶媒中に分散していることにより、窒化物結晶粒子が回転し易くなる。すなわち、窒化物結晶粒子の磁場応答が鋭敏になることが期待される。
【００５４】
たとえば、第２粉末、焼結助剤、バインダおよび溶媒が混合される。これにより、スラリーが調製される。混合には、たとえば、ボールミル、アトライタ等が用いられる。
【００５５】
焼結助剤は、窒化物結晶粒子の種類等に応じて適宜選択される。焼結助剤としては、たとえば、酸化アルミニウム（Ａｌ2Ｏ3）、酸化イットリウム（Ｙ2Ｏ3）、酸化イッテルビウム（Ｙｂ2Ｏ3）、酸化マグネシウム（ＭｇＯ）、酸化ハフニウム（ＨｆＯ2）、酸化珪素（ＳｉＯ2）、および酸化ネオジム（Ｎｄ2Ｏ3）等が挙げられる。
【００５６】
焼結助剤は、２種以上が組み合わされて用いられてもよい。たとえば、窒化物結晶粒子がＳｉ3Ｎ4結晶粒子である場合、Ｙ2Ｏ3およびＭｇＯが焼結助剤として好適である。これらが焼結助剤として用いられることにより、適度に粒成長が促進され、熱伝導率が向上する可能性がある。
【００５７】
バインダは、特に限定されるべきではない。バインダとしては、たとえば、ポリアクリル酸、ポリビニルアルコール（ｐｏｌｙｖｉｎｙｌ  ａｌｃｏｈｏｌ，ＰＶＡ）、ポリビニルブチラール、カルボキシメチルセルロース等が挙げられる。
【００５８】
溶媒も特に限定されるべきではない。溶媒は、たとえば、アルコール、エーテル、ケトン等であってもよい。アルコールは、たとえば、エタノール、イソプロピルアルコール、ブタノール等であってもよい。
【００５９】
スラリーの固形分配合は、たとえば、次のとおりである。
第２粉末：５０〜９８質量％（５３〜７７質量％であってもよい）
焼結助剤：１〜１０質量％（３〜７質量％であってもよい）
バインダ：１〜４０質量％（２０〜４０質量％であってもよい）
【００６０】
スラリーの固形分濃度は、後述の鋳込成形（以下「スリップキャスティング（ｓｌｉｐ  ｃａｓｔｉｎｇ）」とも記される）が実施される場合は、たとえば、２０質量％以上８０質量％以下であってもよい。固形分濃度が８０質量％以下であることにより、窒化物結晶粒子が回転しやすい傾向がある。固形分濃度が２０質量％以上であることにより、窒化物結晶粒子の分散安定性が高い傾向がある。
【００６１】
《磁場中での成形（１０５）》
窒化物焼結体の製造方法は、磁場中で第２粉末を成形することにより、成形体を形成することを含む。
【００６２】
本実施形態では、第２粉末が酸素を含有するため、窒化物結晶粒子が磁場に鋭敏に応答する。その結果、窒化物結晶粒子が所定方向に配向している成形体が形成され得る。
【００６３】
（磁束密度）
本実施形態では、窒化物結晶粒子の磁場応答が鋭敏であるため、弱磁場が使用され得る。磁場は、たとえば、磁束密度が０．１Ｔ以上３Ｔ以下であってもよい。磁束密度が０．１Ｔ以上であることにより、窒化物結晶粒子の磁場応答が鋭敏になることが期待される。磁束密度が３Ｔ以下であることにより、大型の強磁場発生装置が不要である。そのため、製造コストの低減および生産性の向上が期待される。
【００６４】
磁束密度は、０．５Ｔ以上３Ｔ以下であってもよいし、１Ｔ以上３Ｔ以下であってもよい。磁束密度がこれらの範囲内であることにより、窒化物結晶粒子の磁場応答が鋭敏になることが期待される。
【００６５】
（成形方法）
成形方法は、特に限定されるべきではない。たとえば、所定の成形型内で第２粉末が加圧されることにより、成形体（圧粉体）が形成され得る。
【００６６】
前述されたように、予めスラリーが調製されている場合は、たとえば、スリップキャスティング、テープキャスティング、押出成形、射出成形、遠心成形、電気泳動成形等により、成形体が形成され得る。以下、一例としてスリップキャスティングが説明される。
【００６７】
図３は、磁場中での成形の一例を示す概略図である。先ず、成形型２００が準備される。成形型２００は、多孔質である。成形型２００は、透液性、吸湿性を有する。成形型２００は、たとえば、石膏等で構成される。
【００６８】
スラリー３００が、成形型２００に流し込まれる。スラリー３００は、窒化物結晶粒子３０１および溶媒３０２を含む。成形型２００およびスラリー３００は、磁場４００中に配置される。溶媒３０２は、成形型２００に浸透する。吸引、加圧等により、溶媒３０２の浸透が促進されてもよい。溶媒３０２の減少に伴い、スラリー３００が、乾燥、固化する。これにより、着肉層として成形体が形成される。
【００６９】
すなわち、本実施形態において、成形することは、磁場４００中でスラリー３００を固化させることを含んでもよい。着肉層が脱型された後、さらに着肉層が加圧されることにより、成形体が形成されてもよい。
【００７０】
スラリー３００の固化は、磁場４００中で進行する。その過程で、窒化物結晶粒子３０１は、磁場４００に応答し、所定方向に配向する。これにより、窒化物結晶粒子３０１が所定方向に配向している成形体が形成されることになる。
【００７１】
たとえば、α−Ｓｉ3Ｎ4結晶粒子、ＡｌＮ結晶粒子、および六方晶窒化硼素（ｈ−ＢＮ）結晶粒子等は、ｃ軸が磁場に対して垂直になるように、配向する。
【００７２】
α−Ｓｉ3Ｎ4は、ｃ軸方向に高い熱伝導率を示す。したがって、たとえば、窒化物結晶粒子３０１がα−Ｓｉ3Ｎ4結晶粒子である場合、磁場４００は、高い熱伝導率が示されるべき方向と垂直に印加される。
【００７３】
ｈ−ＢＮは、ａ軸方向に高い熱伝導率を示す。したがって、たとえば、窒化物結晶粒子３０１がｈ−ＢＮ結晶粒子である場合、磁場４００は、高い熱伝導率が示されるべき方向と平行に印加される。
【００７４】
ここで本明細書の「平行」または「垂直」は、幾何学的に「完全な平行」または「完全な垂直」のみを示すものではない。本明細書の「平行」または「垂直」には、「実質的に平行」または「実質的に垂直」とみなされる場合も含まれる。たとえば、２つの直線（または直線と平面）のなす角が±５°以内である場合、実質的に平行であるとみなされる。たとえば、２つの直線（または直線と平面）のなす角が８５°以上９５°以下である場合、実質的に垂直であるとみなされる。
【００７５】
《脱脂（１０６）》
後述される焼成（１０７）に先立ち、成形体の脱脂（１０６）が実施されてもよい。たとえば、窒素雰囲気中で成形体が加熱されることにより、成形体に含有される有機成分（バインダ等）が低減され得る。加熱温度は、たとえば、５００℃以上１０００℃以下であってもよいし、７００℃以上９００℃以下であってもよい。加熱時間は、たとえば、１時間以上１０時間以下であってもよいし、３時間以上７時間以下であってもよい。
【００７６】
《焼成（１０７）》
窒化物焼結体の製造方法は、還元雰囲気中で、成形体を加熱することにより、窒化物焼結体を形成することを含む。
【００７７】
これにより、窒化物結晶粒子が所定方向に配向している窒化物焼結体が製造される。焼成は、加圧を伴ってもよい。
【００７８】
還元雰囲気は、酸化された窒化物結晶粒子（酸素を含有する第２粉末）において、酸素が低減され得る雰囲気であればよい。還元雰囲気は、たとえば、還元性ガスが流されている炉内で形成され得る。還元性ガスは、たとえば、窒素ガス、アンモニア（ＮＨ3）ガス、水素（Ｈ2）ガス等でよい。１種の還元性ガスにより、還元雰囲気が形成されてもよい。２種以上の還元性ガスにより、還元雰囲気が形成されてもよい。
【００７９】
還元雰囲気で加熱が実施されることにより、窒化物焼結体中の酸素が低減される。前述されたように、本実施形態では、窒化物結晶粒子が酸化される際、酸素分圧が１×１０-1Ｐａ以下である。そのため焼成時に、酸素によって窒化物焼結体の熱伝導率が実質的に劣化しない程度まで、酸素が低減され得る。
【００８０】
焼成は、たとえば、窒素ガスが流されているカーボン炉内（すなわち窒素雰囲気中）で実施され得る。加熱温度および加熱時間は、窒化物結晶粒子の種類等に応じて適宜調整される。加熱温度は、たとえば、１０００℃以上２０００℃以下であってもよいし、１５００℃以上２０００℃以下であってもよいし、１８００℃以上１９００℃以下であってもよい。加熱時間は、たとえば、１時間以上２０時間以下であってもよいし、５時間以上１５時間以下であってもよい。
【００８１】
以上より、窒化物結晶粒子が所定方向に配向している窒化物焼結体が製造される。焼成後の窒化物焼結体には、切削、研削、研磨等の機械加工が施されてもよい。
【００８２】
＜窒化物焼結体＞
以下、本実施形態に係る窒化物焼結体が説明される。図４は、本実施形態に係る窒化物焼結体を示す概略図である。
【００８３】
窒化物焼結体１０００は、たとえば、基板である。窒化物焼結体１０００は、複数の窒化物結晶粒子３０１を含む。図４において、窒化物結晶粒子３０１は、柱状粒子である。ただし、窒化物結晶粒子３０１は、柱状粒子に限定されるべきではない。
【００８４】
窒化物焼結体１０００は、窒化物結晶粒子３０１の他に、たとえば、焼結助剤に由来する成分（たとえば、Ｙ2Ｓｉ3Ｎ3Ｏ4、ＭｇＯ等）、バインダ等に由来する成分（たとえば、炭素等）を含んでいてもよい。
【００８５】
窒化物結晶粒子３０１は、所定方向に配向している。図４では、窒化物結晶粒子３０１は、ｃ軸が基板の厚さ方向に配向している。この場合、窒化物焼結体１０００は、たとえば、基板の厚さ方向に高い熱伝導率を示す。あるいは、窒化物結晶粒子３０１は、ｃ軸が基板の面内方向に配向していてもよい。面内方向とは、厚さ方向と直交する任意の方向を示す。
【００８６】
本明細書において「窒化物結晶粒子が所定方向に配向している」とは、窒化物焼結体に含まれる、全ての窒化物結晶粒子が所定方向に配向していることのみを示すものではない。すなわち、窒化物焼結体において、一部の窒化物結晶粒子が、所定方向に配向していなくてもよい。
【００８７】
窒化物焼結体１０００は、所定方向に高い熱伝導率を示すため、たとえば、絶縁放熱基板として有用である。窒化物焼結体１０００が絶縁放熱基板である場合、厚さは、たとえば、２００μｍ以上１０ｍｍ以下であってもよいし、４００μｍ以上５ｍｍ以下であってもよい。
【００８８】
絶縁放熱基板の平面形状が矩形である場合、一辺の長さは、たとえば、５ｍｍ以上３００ｍｍ以下であってもよいし、１０ｍｍ以上２００ｍｍ以下であってもよい。絶縁放熱基板の平面形状が円形である場合、直径は、たとえば２５ｍｍ以上３００ｍｍ以下であってもよいし、５０ｍｍ以上２００ｍｍ以下であってもよい。
【００８９】
絶縁放熱基板は、所定方向（たとえば厚さ方向）に、たとえば、１００Ｗ・ｍ-1・Ｋ-1を超える熱伝導率を示し得る。熱伝導率は、１００Ｗ・ｍ-1・Ｋ-1より高く２００Ｗ・ｍ-1・Ｋ-1以下であってもよいし、１２２Ｗ・ｍ-1・Ｋ-1以上１８０Ｗ・ｍ-1・Ｋ-1以下であってもよいし、１４３Ｗ・ｍ-1・Ｋ-1以上１７０Ｗ・ｍ-1・Ｋ-1以下であってもよいし、１５９Ｗ・ｍ-1・Ｋ-1以上１７０Ｗ・ｍ-1・Ｋ-1以下であってもよいし、１６５Ｗ・ｍ-1・Ｋ-1以上１７０Ｗ・ｍ-1・Ｋ-1以下であってもよい。
【００９０】
本明細書の「熱伝導率」は、レーザフラッシュ法により測定される。測定には、たとえば、アドバンス理工社製の熱拡散率測定装置「ＴＣ−１２００ＲＨ」等、またはこれと同等品が用いられる。１つの窒化物焼結体につき、測定は少なくとも５回実施される。少なくとも５回の測定の算術平均値が、熱伝導率として採用される。
【実施例】
【００９１】
以下、実施例が説明される。ただし、以下の例は、本発明を限定するものではない。
【００９２】
＜窒化物焼結体の製造＞
以下のように、Ｎｏ．１〜８の窒化物焼結体（縦１０ｍｍ×横１０ｍｍ×厚さ２ｍｍの板状試料）がそれぞれ製造された。
【００９３】
《Ｎｏ．１》
１．粉末の準備（１０１）
窒化物結晶粒子を含む第１粉末として、Ｓｉ3Ｎ4結晶粒子の粉末が準備された。
【００９４】
２．低酸素分圧中での加熱（１０２）
酸素分圧が１×１０-2Ｐａである雰囲気中で、第１粉末が加熱された。これにより、酸素を含有する第２粉末が調製された。加熱温度は１０００℃とされ、加熱時間は５時間とされた。
【００９５】
３．粉砕（１０３）
加熱後、第２粉末が粉砕された。粉砕には、ボールミルが用いられた。粉砕時間は１２時間であった。
【００９６】
粉砕後、第２粉末の酸素含有量が測定された。測定には、ＩＣＰ発光分析装置が用いられた。測定結果は、下記表１に示されている。
【００９７】
４．スラリーの調製（１０４）
以下の材料が準備された。
焼結助剤：Ｙ2Ｏ3およびＭｇＯ
バインダ：ＰＶＡ
溶媒：エタノール
【００９８】
粉砕後の第２粉末、焼結助剤、バインダおよび溶媒が混合された。混合には、ボールミルが用いられた。これにより、スラリーが調製された。スラリーの固形分配合は、質量比で、第２粉末：Ｙ2Ｏ3：ＭｇＯ：ＰＶＡ＝６５：３．５：１．５：３０とされた。スラリーの固形分濃度は、５０質量％とされた。
【００９９】
５．磁場中での成形（１０５）
磁場中でのスリップキャスティングにより、成形体が形成された。すなわち、磁場中でスラリーが固化することにより、成形体が形成された。磁場の磁束密度は、１Ｔとされた。
【０１００】
６．脱脂（１０６）
窒素雰囲気中、８００℃で成形体が加熱された。これにより、成形体からバインダが実質的に除去された。
【０１０１】
７．焼成（１０７）
窒素雰囲気中、１８５０℃で成形体が加熱された。加熱時間は、１０時間とされた。これにより、窒化物焼結体が形成された。
【０１０２】
《Ｎｏ．２、３、６および７》
下記表１に示されるように、低酸素分圧中での加熱（１０２）において、酸素分圧および加熱時間が変更されることを除いては、Ｎｏ．１と同じ手順により、窒化物焼結体がそれぞれ製造された。
【０１０３】
《Ｎｏ．４、５および８》
下記表１に示されるように、磁場中での成形（１０５）において、磁束密度が変更されることを除いては、Ｎｏ．１と同じ手順により、窒化物焼結体がそれぞれ製造された。なおＮｏ．８では、磁場が印加されていない環境下で、成形体が形成された。
【０１０４】
【表１】
2017214264.tif 000003
【０１０５】
＜評価＞
以下のようにして窒化物焼結体が評価された。
【０１０６】
アルキメデス法により、窒化物焼結体の相対密度が測定された。各窒化物焼結体の相対密度は、いずれも９９．５％であった。
【０１０７】
ＸＲＤ（Ｘ−Ｒａｙ  Ｄｉｆｆｒａｃｔｉｏｎ）分析により、Ｓｉ3Ｎ4結晶粒子の配向性が評価された。ＸＲＤ分析は、成形時、磁場に垂直であった面に対して実施された。分析結果は、上記表１に示されている。
【０１０８】
Ｎｏ．１等では、Ｓｉ3Ｎ4結晶粒子が、主に（１０−１１）面および（０００２）面に配向していることが確認された。Ｓｉ3Ｎ4結晶粒子が、主に（１０−１１）面および（０００２）面に配向していることは、Ｓｉ3Ｎ4結晶粒子が、実質的にｃ軸方向のみに配向していることを示している。一方、Ｎｏ．７および８では、このような配向性は観測されなかった。
【０１０９】
なお通常のミラー指数においては、指数が負の値を取ることは、指数の上に”−”（バー）が付されることにより表現される。しかし本明細書では、便宜上、指数の前に負の符号が付されることにより、指数が負の値を取ることが表現されている。
【０１１０】
ＸＲＤプロファイルから、窒化物焼結体に含まれる結晶相が同定された。同定結果は、上記表１に示されている。
【０１１１】
窒化物焼結体の熱伝導率が測定された。具体的には、成形時、磁場に垂直であった方向の熱伝導率が測定された。測定には、アドバンス理工社製の熱拡散率測定装置「ＴＣ−１２００ＲＨ」が用いられた。測定結果は、上記表１に示されている。
【０１１２】
＜結果と考察＞
Ｎｏ．１〜５は、熱伝導率が高い。窒化物焼結体において、Ｓｉ3Ｎ4結晶粒子（窒化物結晶粒子）が実質的にｃ軸方向のみに配向しているためと考えられる。Ｎｏ．１〜５において、加熱時の酸素分圧は、１×１０-5Ｐａ以上１×１０-1Ｐａ以下であった。
【０１１３】
Ｎｏ．６は、熱伝導率が低い。加熱時の酸素分圧が１×１０-1Ｐａを超えていたため、窒化物焼結体に酸素が残留したと考えられる。ＸＲＤ分析で同定されたＳｉＯ2結晶相およびＳｉ2ＯＮ2結晶相は、残留酸素に由来すると考えられる。
【０１１４】
Ｎｏ．７も、熱伝導率が低い。Ｎｏ．７において、加熱時の酸素分圧は１×１０-5Ｐａ未満であった。そして加熱後の粉末は、酸素を実質的に含有していなかった。そのため成形時、Ｓｉ3Ｎ4結晶粒子の磁気応答が鈍かったと考えられる。
【０１１５】
Ｎｏ．８も、熱伝導率が低い。磁場中で成形が実施されていないため、Ｓｉ3Ｎ4結晶粒子が所定方向に配向していないと考えられる。
【０１１６】
今回開示された実施形態および実施例はすべての点で例示であって、制限的なものではないと考えられるべきである。本発明の範囲は上記した実施形態および実施例ではなく特許請求の範囲によって示され、特許請求の範囲と均等の意味、および範囲内でのすべての変更が含まれることが意図される。
【符号の説明】
【０１１７】
１０１  粉末の準備
１０２  低酸素分圧中での加熱
１０３  粉砕
１０４  スラリーの調製
１０５  磁場中での成形
１０６  脱脂
１０７  焼成
２００  成形型
３００  スラリー
３０１  窒化物結晶粒子
３０２  溶媒
４００  磁場
１０００  窒化物焼結体
【図１】
2017214264.tif 000004
【図２】
2017214264.tif 000005
【図３】
2017214264.tif 000006
【図４】
2017214264.tif 000007